(57)【要約】  本発明は、滑剤を有する１つ以上の物品の表面における静止摩擦力および動摩擦力を軽減する方法に関する。当該方法は、少なくとも１つの表面に滑剤を塗布して塗布表面を形成する塗布工程と、当該塗布表面にエネルギー源からエネルギー照射を行う照射工程とから成り、エネルギー照射がほぼ大気圧下におけるイオン化ガスプラズマ処理、ガンマ線照射処理または電子線照射処理である。滑剤を塗布する前に、少なくとも１つの表面にほぼ大気圧下におけるイオン化ガスプラズマ処理を行ってもよい。本発明は、更に、上記本発明の方法で得られる物品にも関する。
2007527317.tif 000002
【特許請求の範囲】
【請求項１】
滑剤を有する物品の表面を形成する方法であって、当該方法により上記滑剤を有する物品の表面における静止摩擦力および動摩擦力を軽減でき、当該方法は、１つ以上の表面を供する表面供給工程と、少なくとも１つの表面に滑剤を塗布して塗布表面を形成する塗布工程と、当該塗布表面にほぼ大気圧下でエネルギー源からエネルギー照射を行う照射工程とから成ることを特徴とする滑剤を有する物品の表面を形成する方法。
【請求項２】
さらに、塗布工程の前に、滑剤と溶媒を混合して滑剤−溶媒溶液を調製する滑剤溶液調製工程を含み、滑剤−溶媒溶液中の滑剤の含有量が約０．１〜約９５重量％、好ましくは約０．５〜約５０重量％、更に好ましくは約０．５〜約１０重量％である請求項１に記載の方法。
【請求項３】
さらに、塗布工程の後で且つ照射工程の前に、塗布表面を加熱して滑剤−溶媒溶液の溶媒を蒸発除去する加熱工程を含み、上記加熱が、ほぼ常温〜約１５０℃、好ましくは約８０〜約１３０℃の温度で、約０．５〜約６０分、好ましくは約０．５〜約４０分、更に好ましくは約０．５〜約３０分間行われる請求項２に記載の方法。
【請求項４】
滑剤が、フッ素化化合物、パーフルオロポリエーテル化合物、機能化パーフルオロポリエーテル化合物、ポリシロキサン系化合物またはこれら２種以上の混合物である請求項１に記載の方法。
【請求項５】
滑剤が、フリーラジカル開始剤、粘度調整剤、界面活性剤、濡れ剤、耐腐食剤、酸化防止剤、耐摩耗剤、緩衝剤および染料から成る群から選択される１種以上を含有する請求項１に記載の方法。
【請求項６】
エネルギー照射がイオン化ガスプラズマ照射である請求項１に記載の方法。
【請求項７】
エネルギー照射が電離放射線である請求項１に記載の方法。
【請求項８】
上記イオン化ガスが、ヘリウム、ネオン、アルゴン、クリプトン、空気、酸素、二酸化炭素、一酸化炭素、水蒸気、窒素および水素から成る群より選択される１種以上である請求項６に記載の方法。
【請求項９】
滑剤を塗布する前に、上記表面にイオン化ガスプラズマ照射を行う工程を更に含む請求項１に記載の方法。
【請求項１０】
静止摩擦力および動摩擦力が軽減されている表面を有する物品であって、当該物品は１つ以上の表面と少なくとも１つの当該表面に塗布された滑剤とから成り、当該滑剤が塗布された表面は大気圧下でエネルギー源からのエネルギー照射処理されていることを特徴とする物品。
【請求項１１】
さらに、滑剤の塗布前に、滑剤と溶媒を混合して滑剤−溶媒溶液を調製し、滑剤−溶媒溶液中の滑剤の含有量が約０．１〜約９５重量％、好ましくは約０．５〜約５０重量％、更に好ましくは約０．５〜約１０重量％である請求項１０に記載の物品。
【請求項１２】
さらに、滑剤の塗布後で且つエネルギー照射前に、塗布表面を加熱して滑剤−溶媒溶液の溶媒を蒸発除去し、上記加熱が、ほぼ常温〜約１５０℃、好ましくは約８０〜約１３０℃の温度で、約０．５〜約６０分、好ましくは約０．５〜約４０分、更に好ましくは約０．５〜約３０分間行われる請求項１１に記載の物品。
【請求項１３】
滑剤が、フッ素化化合物、パーフルオロポリエーテル化合物、機能化パーフルオロポリエーテル化合物、ポリシロキサン系化合物またはこれら２種以上の混合物である請求項１０に記載の物品。
【請求項１４】
滑剤が、フリーラジカル開始剤、粘度調整剤、界面活性剤、濡れ剤、耐腐食剤、酸化防止剤、耐摩耗剤、緩衝剤および染料から成る群から選択される１種以上を含有する請求項１０に記載の物品。
【請求項１５】
エネルギー照射がイオン化ガスプラズマ照射である請求項１０に記載の物品。
【請求項１６】
エネルギー照射が電離放射線である請求項１０に記載の物品。
【請求項１７】
上記イオン化ガスが、ヘリウム、ネオン、アルゴン、クリプトン、空気、酸素、二酸化炭素、一酸化炭素、水蒸気、窒素および水素から成る群より選択される１種以上である請求項１５に記載の物品。
【請求項１８】
滑剤を塗布する前に、上記表面にイオン化ガスプラズマ照射を行う工程を更に含む請求項１０に記載の物品。
【請求項１９】
滑剤を有する物品の表面を形成する方法であって、当該方法により上記滑剤を有する物品の表面における静止摩擦力および動摩擦力を軽減でき、当該方法は、１つ以上の表面を供する表面供給工程と、少なくとも１つの表面にイオン化ガスプラズマをほぼ大気圧下で照射し、プラズマ処理表面を形成するプラズマ処理工程と、当該プラズマ処理表面に滑剤を塗布して塗布表面を形成する塗布工程とから成ることを特徴とする滑剤を有する物品の表面を形成する方法。
【請求項２０】
さらに、塗布工程の前に、滑剤と溶媒を混合して滑剤−溶媒溶液を調製する滑剤溶液調製工程を含み、滑剤−溶媒溶液中の滑剤の含有量が約０．１〜約９５重量％、好ましくは約０．５〜約５０重量％、更に好ましくは約０．５〜約１０重量％である請求項１９に記載の方法。
【請求項２１】
滑剤が、フッ素化化合物、パーフルオロポリエーテル化合物、機能化パーフルオロポリエーテル化合物、ポリシロキサン系化合物またはこれら２種以上の混合物である請求項１９に記載の方法。
【請求項２２】
滑剤が、フリーラジカル開始剤、粘度調整剤、界面活性剤、濡れ剤、耐腐食剤、酸化防止剤、耐摩耗剤、緩衝剤および染料から成る群から選択される１種以上を含有する請求項１９に記載の方法。
【請求項２３】
上記イオン化ガスが、ヘリウム、ネオン、アルゴン、クリプトン、空気、酸素、二酸化炭素、一酸化炭素、水蒸気、窒素および水素から成る群より選択される１種以上である請求項１９に記載の方法。
【請求項２４】
さらに、塗布工程の後で、塗布表面を加熱して滑剤−溶媒溶液の溶媒を蒸発除去する加熱工程を含み、上記加熱が、ほぼ常温〜約１５０℃、好ましくは約８０〜約１３０℃の温度で、約０．５〜約６０分、好ましくは約０．５〜約４０分、更に好ましくは約０．５〜約３０分間行われる請求項２に記載の方法。
【請求項２５】
静止摩擦力および動摩擦力が軽減されている表面を有する物品であって、当該物品は１つ以上の表面を有し、少なくとも１つの当該表面は大気圧下でイオン化ガスプラズマ処理されており、イオン化ガスプラズマ処理された表面は更に滑剤が塗布されて塗布面が形成されていることを特徴とする物品。
【請求項２６】
上記イオン化ガスが、ヘリウム、ネオン、アルゴン、クリプトン、空気、酸素、二酸化炭素、一酸化炭素、水蒸気、窒素および水素から成る群より選択される１種以上である請求項２５に記載の物品。
【請求項２７】
さらに、滑剤の塗布前に、滑剤と溶媒を混合して滑剤−溶媒溶液を調製する滑剤溶液を調製し、滑剤−溶媒溶液中の滑剤の含有量が約０．１〜約９５重量％、好ましくは約０．５〜約５０重量％、更に好ましくは約０．５〜約１０重量％である請求項２５に記載の物品。
【請求項２８】
さらに、滑剤の塗布後に、塗布表面を加熱して滑剤−溶媒溶液の溶媒を蒸発除去し、上記加熱が、ほぼ常温〜約１５０℃、好ましくは約８０〜約１３０℃の温度で、約０．５〜約６０分、好ましくは約０．５〜約４０分、更に好ましくは約０．５〜約３０分間行われる請求項２７に記載の物品。
【請求項２９】
滑剤が、フッ素化化合物、パーフルオロポリエーテル化合物、機能化パーフルオロポリエーテル化合物、ポリシロキサン系化合物またはこれら２種以上の混合物である請求項２５に記載の物品。
【請求項３０】
滑剤が、フリーラジカル開始剤、粘度調整剤、界面活性剤、濡れ剤、耐腐食剤、酸化防止剤、耐摩耗剤、緩衝剤および染料から成る群から選択される１種以上を含有する請求項２５に記載の物品。
【請求項３１】
上記ガスが、ヘリウム、ネオン、アルゴン、クリプトン、空気、酸素、二酸化炭素、一酸化炭素、水蒸気、窒素および水素から成る群より選択される１種以上である請求項２５に記載の物品。
【発明の詳細な説明】
【技術分野】
【０００１】
本発明は、易滑性表面を有する改良された物品およびその製造方法に関する。
【背景技術】
【０００２】
二つの物体表面が接触して滑動している場合、摩擦力は抗力であることが知られている。摩擦力は観察される滑動の仕方により種々の異なったタイプに分類される。静止摩擦力は、二つの接触している物体が静止状態から滑動し始めるのを抑えておくのに必要な力である。一方、動摩擦力は、二つの接触して滑動している物体の抗力である。二つの接触している物体に対し、これらの摩擦力を相対的に測定することにより、それぞれ静止摩擦係数および動摩擦係数として摩擦係数を求めることが出来る。換言すれば、摩擦係数は、２つの接触している表面が滑り出し始める瞬間に必要な力または一旦始まった滑りが維持されるのに必要な力に関係する。摩擦係数は、その表面の化学組成、物理的性状、表面粗度などの種々の要因により異なる。
【０００３】
ゴムやエラストマーの様に、より柔らかく応力に追随しやすい物質の場合、そうでない物質と比較して摩擦係数値は高くなる（滑動するのに大きな摩擦抗力が生じる）。摩擦係数が低いほど摩擦抗力が小さくなり、より易滑面となる。例えば、鏡面状の鋼材表面の上のの摩擦係数は小さいが、木面の上の煉瓦の摩擦係数はより大きい。
【０００４】
静止摩擦係数と動摩擦係数の違いは、「ｓｔｉｃｋ−ｓｌｉｐ」（静止−滑り）として知られている。ｓｔｉｃｋ−ｓｌｉｐ値は、前−後の滑動、静止−始動または非常にゆっくりとした滑動などの場合において重要である。このような場合において、２つの物体の片方に力が負荷され、接触している状態をとる。負荷されている力は、物体が動き始めるまで徐々に大きくなる。負荷されている力が静止摩擦力よりも大きくなり、物体が動き始める瞬間を「ｂｒｅａｋ−ｏｕｔ」（ブレークアウト）と言う。動き始めてからは動摩擦力が支配する状態となる。静止摩擦力が動摩擦力よりも非常に大きい場合、滑動は突然急速に生じる。このような突然急速に生じる滑動はあまり好ましいものではない。さらに、ゆっくりとした滑動の場合、物体は最初の状態の様に再度静止することもあるかもしれないし、その後突然ブレークアウトするかもしれない。このような静止とブレークアウトがサイクル的に繰り返される現象を「ｓｔｉｃｋｉｎｇ」（固着）と称される。
【０００５】
２つの表面間の摩擦を小さくするために、両表面が滑り出す際に必要な力を減少させ、滑り出した後の滑り性を維持する様に滑剤が塗布される。しかしながら、長期間に渡り滑剤が塗布された２つの表面が接触していると、２つの表面間での押し潰される力により滑剤が接触表面から移動する。この現象により、さらに２つの表面間での押し潰される力が増大する。滑剤が接触表面から移動することにより、両表面が滑り出す際に必要な力が滑剤を塗布してない２つの表面間におけるそれに戻ってしまい（増加する）、両表面間の固着が生じる。この現象は、２つの表面がゆっくりと動く様な場合にも起こり得る。なぜならば、ゆっくりと動く場合は、滑剤が接触表面から移動するのに十分な時間があるからである。滑剤が移動して無くなった表面を物体表面が通過すると、滑剤リッチな表面と接触する様になる。滑剤リッチな表面は摩擦力が小さいので、物体表面は突然速く動くようになる。
【０００６】
滑剤が接触表面から移動するのを防ぐために、種々の方法が提案されている。特に、塗布された滑剤にエネルギー源からのエネルギー照射処理を行うことにより、滑剤の接触表面からの移動を防ぐ方法が知られている。中でも、エネルギー源としてガスプラズマを使用する方法が多数知られている（例えば、特許文献１〜９参照）。しかしながら、これらの方法では、真空中でイオンガスプラズマを発生させ、塗布された滑剤の処理を行うため、規模の大きい生産が困難であるという問題がある。
【０００７】
【特許文献１】米国特許第４５３６１７９号明細書
【特許文献２】米国特許第４７６７４１４号明細書
【特許文献３】米国特許第４８２２６３２号明細書
【特許文献４】米国特許第４８４２８８９号明細書
【特許文献５】米国特許第４８４４９８６号明細書
【特許文献６】米国特許第４８７６１１３号明細書
【特許文献７】米国特許第４９６０６０９号明細書
【特許文献８】米国特許第５３３８３１２号明細書
【特許文献９】米国特許第５５９１４８１号明細書
【発明の開示】
【発明が解決しようとする課題】
【０００８】
本発明の解決しようとする課題は、ブレークアウト力（静止摩擦力）および動摩擦力を最小とし、滑剤の接触表面からの滲み出し移動を防ぐための方法で、真空でない条件で行える方法および当該方法で得られる物品を提供することである。
【課題を解決するための手段】
【０００９】
本発明は上記課題である方法および物品を提供するためになされたものである。本発明の第１の要旨は、滑剤を有する物品の表面を形成する方法であって、当該方法により上記滑剤を有する物品の表面における静止摩擦力および動摩擦力を軽減でき、当該方法は、１つ以上の表面を供する表面供給工程と、少なくとも１つの表面に滑剤を塗布して塗布表面を形成する塗布工程と、当該塗布表面にほぼ大気圧下でエネルギー源からエネルギー照射を行う照射工程とから成ることを特徴とする滑剤を有する物品の表面を形成する方法に存する。
【００１０】
本発明の好ましい態様として、エネルギー源からのエネルギー照射が大気圧下でのイオン化ガスプラズマ照射である。他の好ましい態様として、エネルギー源として、コバルト６０やセシウム１３７から放出されるガンマ線などの電離放射線を使用する。また、別の好ましい態様として、エネルギー源からのエネルギー照射が電子線照射である。
【００１１】
本発明の他の好ましい態様として、滑剤を塗布して塗布表面を形成する前に、塗布されるべき表面に対しイオン化ガスプラズマ処理を行う。
【００１２】
本発明の第２の要旨は、上記の少なくとも１つの方法で形成された表面を有し、２つ以上の表面において接触した際の表面の滑剤が移動することが減少し、互いに固着することが軽減された物品に存する。本発明の他の要旨として、物品表面の摩擦力を最小とする上記本発明の方法で製造された物品に存する。
【発明の効果】
【００１３】
本発明の方法および物品は、表面が接触して滑動する際の静止摩擦力および動摩擦力を軽減し、表面に存する滑剤の滲み出し移動を最小限とすることが出来る。
【発明を実施するための最良の形態】
【００１４】
以下、本発明の要旨および技術効果について以下の記載および図面によりさらに詳述する。まず、本発明において使用する用語および限定事項について以下に詳述する。
【００１５】
大気圧：
本発明において、イオン化ガスプラズマを発生させる実施態様がある。ガスプラズマは種々の真空度において発生させることが出来るが、本発明においては基本的に大気圧下で発生させたプラズマを使用する。本発明における非真空または大気圧下の環境は意図的に作り出されるため、ガス流の性質上、大気圧とは離れた状態となることもある。例えば、シリンダー状物体内面に本発明を適用した場合、シリンダー内にガス流を流通させるため、シリンダーの外面より内面の方が圧力が高くなる場合がある。
【００１６】
ブレークアウト（静止摩擦）：
本発明において、本発明の易滑性物品表面と他の物品の表面とを接触させ、易滑性について検討する。両者の表面が接触していて且つ表面同士が滑らない状態から、両者の表面が滑るように片方の表面に応力を負荷する。応力は、表面が滑り出すのに対抗する摩擦力に打ち勝つように負荷する。負荷した応力が摩擦力に打ち勝って滑り出し始める瞬間をブレークアウトと定義する。
【００１７】
チャター（Ｃｈａｔｔｅｒ）：
２つの物体の接触表面の滑動が、ｓｔｉｃｋ−ｓｌｉｐ（静止−滑り）を繰り返す様な場合をチャターと称する。両表面間に滑剤が存在し、滑剤が両表面に押し潰される様な場合にチャターが発生し、摩擦係数の増大を引き起こす。そして、始動させるのにより大きな力を負荷する必要があり、突然大きな滑動が生じる。このようなｓｔｉｃｋ−ｓｌｉｐ（静止−滑り）の繰り返しの際にチャターが生じる。
【００１８】
摩擦係数：
摩擦係数は、２つの接触している表面が滑り出し始める瞬間に必要な力または一旦始まった滑りが維持されるのに必要な力に関係する。数学的には、対象物同士が押しあう法線または垂直の力で摩擦の抗力を除した比として定義される。
【００１９】
電子線照射：
電子線照射は、電子銃を使用して電子線源から電子を発生させ、発生電子を加速し、焦点に集めて電子ビームとして形成される電離放射線である。電子ビームはパルスであっても連続であってもよい。
【００２０】
摩擦：
摩擦は、２つの接触している表面が自由に滑り出せないようにするために必要な抗力である。
【００２１】
機能化パーフルオロエーテル：
１つ以上の反応性官能基を有するパーフルオロエーテルである。
【００２２】
ガンマ線照射：
ガンマ線は、不安定な原子の核崩壊において生じるα線粒子またはβ線粒子などのような電磁波の１種である。電磁波であるという点においてガンマ線は可視光線やＸ線と似ているが、エネルギーレベルが非常に高く、物質の奥まで浸透する。
【００２３】
ガスプラズマ：
ガスに対して十分なエネルギーを供給すると、ガスの原子から電子が奪われ、イオンが生じる。プラズマは自由に移動できる電子とイオンから成り、電子と光子のスペクトルと同じである。
【００２４】
イオン化（電離）：
イオン化（電離）は化学結合を切断できる程の十分なエネルギーが存在することを意味する。
【００２５】
滑剤溶液（塗布溶液）：
滑剤は、表面に塗布する前に適当な溶媒で希釈してもよい。このような希釈した滑剤と溶媒の混合物を滑剤溶液とする。
【００２６】
パーキング：
医療分野において使用される注射器は、使用または保存前に注射筒内に、しばしばピストンロッドが挿入された状態となっている。ピストンロッドが完全に挿入された状態とピストンロッドが抜かれた状態との状態間でかかる時間をパーキングタイムという。パーキングは上記のブレークアウト力を増加させる。
【００２７】
パーフルオロポリエーテル：
パーフルオロポリエーテルは以下の一般式で示される化合物である。
【００２８】
【化１】
2007527317.tif 000003
【００２９】
スティック−スリップ（静止−滑り）：
静止摩擦係数と動摩擦係数との間の違いはスティック−スリップ（Ｓｔｉｃｋ−Ｓｌｉｐ、静止−滑り）として知られている。滑剤が存在する場合、高い静止（固着）力によって互いに接触している両表面間の滑剤が押しつけられる。表面が滑り出すために更なる大きな力が必要である。滑剤量が多い場所が上記の押し付けによって接触することにより、滑り出しは突然起こる。もし、両表面間で滑剤が再度押し付けられるような力を負荷すれば、両表面は静止（固着）し始める。再度動き始めるのに十分な力を負荷するまで、滑動は止る。このように、静止（固着）と滑りが交代することをスティック−スリップと定義する。
【００３０】
スティックション：
上記のスティック−スリップ現象のすべてを総括してスティックションという。
【００３１】
以下に示す本発明の実施態様は本発明の単なる例示と理解されるべきで、本発明は、以下の実施態様に対して種々の変更が可能であることは当業者にとって容易に理解できることである。従って、本発明は以下の実施態様に限定されることはなく、本発明の要旨を逸脱しない範囲において種々の変更が可能である。以下で規定される数値限定範囲は、その両端および中間をすべて含むものとする。
【００３２】
本発明における接触する表面間の滑剤の移動を減少させる方法は、少なくとも１つの表面に滑剤を塗布して塗布表面を形成する塗布工程と、当該塗布表面にほぼ大気圧下でエネルギー源からエネルギー照射を行う照射工程とから成る。本発明の他の実施態様は、エネルギー照射がイオン化ガスプラズマであり、また、他の実施態様として、滑剤を塗布して塗布表面を形成する塗布工程前にも当該塗布表面にほぼ大気圧下でエネルギー源からエネルギー照射を行うことである。塗布表面を形成する塗布工程前にほぼ大気圧下でエネルギー照射を行うことにより、表面を活性化（粗面化）でき、滑剤の滲み出し移動を容易に減少させることが出来る。本発明の方法により、表面からの滑剤の滲み出し移動を減少でき、ブレークアウト力（静止摩擦力）や滑動摩擦力（動摩擦力）を軽減することが出来る。また、本発明の方法は、目的とする接触表面の一表面に対して行われてもよい。
【００３３】
目的物の表面への滑剤の塗布方法としては、公知の種々の方法採用することが出来、例えば、スプレー法、霧吹き法、スピン製膜法、ペイント法、浸析法、拭取り法、タンブリング法、超音波法などが挙げられる。本発明を実施するにおいて、滑剤の塗布方法は必須限定されない。
【００３４】
滑剤としては、フッ素系化合物、ポリシロキサン系化合物などが使用できる。好ましい実施態様において、フッ素系化合物としてパーフルオロポリエーテル（ＰＦＰＥ）を使用する。市販品として入手できるＰＦＰＥとしては、Ｓｏｌｖａｙ  Ｓｏｌｅｘｉｓ社製滑剤「Ｆｏｍｂｌｉｎ  Ｍ」、「Ｆｏｍｂｌｉｎ  Ｙ」及び「Ｆｏｍｂｌｉｎ  Ｚ」（夫々登録商標）；Ｅ．Ｉ．  ｄｕ  Ｐｏｎｔ  ｄｅ  Ｎｅｍｏｕｒｓ  ａｎｄ  Ｃｏｍｐａｎｙ社製「Ｋｒｙｔｏｘ」（登録商標）；ダイキン工業社製「Ｄｅｍｎｕｍ」等が例示される。以下の表１にこれらの化学構造式を、表２に性状を夫々示す。
【００３５】
【表１】
2007527317.tif 000004
【００３６】
【表２】
2007527317.tif 000005
【００３７】
本発明の他の実施態様において、滑剤として機能化ＰＦＰＥを使用する。市販品として入手可能な機能化ＰＦＰＥとしては、Ｓｏｌｖａｙ  Ｓｏｌｅｘｉｓ社製「Ｆｏｍｂｌｉｎ  ＺＤＯＬ」、「Ｆｏｍｂｌｉｎ  ＴＸＳ」、「Ｆｏｍｂｌｉｎ  ＺＤＩＡＣ」、「Ｆｌｕｏｒｏｌｉｎｋ  А１０」、「Ｆｌｕｏｒｏｌｉｎｋ  Ｃ」、「Ｆｌｕｏｒｏｌｉｎｋ  Ｄ」、「Ｆｌｕｏｒｏｌｉｎｋ  Ｅ」、「Ｆｌｕｏｒｏｌｉｎｋ  Ｅ１０」、「Ｆｌｕｏｒｏｌｉｎｋ  Ｆ１０」、「Ｆｌｕｏｒｏｌｉｎｋ  Ｌ」、「Ｆｌｕｏｒｏｌｉｎｋ  Ｌ１０」、「Ｆｌｕｏｒｏｌｉｎｋ  Ｓ１０」、「Ｆｌｕｏｒｏｌｉｎｋ  Ｔ」及び「Ｆｌｕｏｒｏｌｉｎｋ  Ｔ１０」（全て登録商標）が例示され、表３にその性状を示す。
【００３８】
【表３】
2007527317.tif 000006
【００３９】
本発明の他の実施態様において、滑剤として機能化ＰＦＰＥエマルションを使用する。市販品として入手可能な機能化ＰＦＰＥエマルションとしては、Ｓｏｌｖａｙ  Ｓｏｌｅｘｉｓ社製「Ｆｏｍｂｌｉｎ  ＦＥ−２０Ｃ」及び「Ｆｏｍｂｌｉｎ  ＦＥ−２０ＡＧ」（すべて登録商標）が例示される。
【００４０】
本発明の他の実施態様において、滑剤としてクロロトリフルオロエチレンを使用する。市販品として入手可能なクロロトリフルオロエチレンとしては、表２に示すようなダイキン工業社製「Ｄａｉｆｌｏｉｌ」が例示される。
【００４１】
本発明の他の実施態様において、滑剤として使用するポリジメチルシロキサン化合物が、ジメチルポリシロキサン化学構造を有するシリコンオイルであり、以下の化学構造を有する。
【００４２】
【化２】
2007527317.tif 000007
【００４３】
上記式中、ポリマー鎖中のシロキサン単位の繰返し数ｎは、シリコンオイルの分子量や粘度によって決定される。シロキサン単位の繰返し数ｎが増加すれば、ポリマー鎖は長くなり、分子量や粘度は増加する。使用可能な粘度範囲は、通常約５〜１００，０００センチストークスである。
【００４４】
上記の滑剤は希釈せずそのまま塗布することも可能であるが、塗布表面上への過剰な滑剤塗布を防ぐためにも、塗布前に滑剤を希釈して塗布を行うことが好ましい。例えば、注射器の注射筒（外筒、バレル）内面に滑剤を塗布する場合、注射筒内に滑剤を満たし、そして過剰の滑剤を抜出すことにより塗布を行うことが好ましい。滑剤の粘度によっては、余剰の滑剤が注射筒内面に残ったり、注射筒内から滑剤を抜出すのに時間がかかったりする。塗布前に滑剤を希釈することにより、余剰の滑剤が表面に残存しないように調節できる。
【００４５】
そのため、水分散体またはエマルションとして滑剤が塗布されることが好ましい。滑剤または複数の滑剤の混合物と相溶性が良い限り如何なる溶媒を希釈剤として使用することが出来る。例えば、滑剤としてパーフルオロポリエーテルを使用する場合、過フッ素系溶媒が使用できる。１種以上の滑剤と１種以上の溶媒との混合物は、滑剤−溶媒溶液として知られている。滑剤−溶媒溶液における滑剤の希釈割合または滑剤濃度は、塗布される表面の幾何学的形状、未希釈の滑剤の粘度、表面に塗布を行ってからエネルギー照射までの時間などの種々のファクターにより、広い範囲を取り得る。溶媒を使用して希釈した際の滑剤の濃度は、好ましくは約０．１重量％以上であり、例えば１、１０、２０、３０、４０及び５０重量％である。また、溶媒を使用して希釈した際の滑剤の濃度は、好ましくは９５重量％以下であり、例えば９０、８０、７０及び６０重量％である。エネルギー照射を行う前に、希釈溶媒を蒸発除去する。
【００４６】
滑剤−溶媒溶液を使用した場合、滑剤−溶媒溶液を塗布した後でエネルギー照射を行う前に塗布表面を加熱することが、商品化からの観点から好ましい。これにより、希釈溶媒の蒸発除去を容易に行うことが出来る。本発明の方法により易滑性表面を有する改良された物品を大量生産する場合、表面に塗布を行ってからエネルギー照射までの時間を出来るだけ短縮することが必要である。それ故、加熱工程を設けることにより常温下よりもより速く希釈溶媒の蒸発除去を行うことが出来る。常温下でも蒸発除去できる希釈溶媒を使用する場合、加熱工程において約１５０℃まで加熱を行うことが出来る。塗布表面を有する物品の性状にも因るが、加熱工程は、通常、常温〜約１５０℃、好ましくは約８０〜約１３０℃の範囲で行われる。加熱工程における加熱時間は、加熱方法、希釈溶媒の粘度および蒸気圧、塗布表面に塗布する滑剤−溶媒溶液の塗布厚み、塗布される表面の幾何学的形状などの種々のファクターに因る。加熱時間は、通常約０．５分以上で、例えば１、５、１０及び２０分であり、通常約６０分以下で、例えば５０、４０及び３０分である。
【００４７】
塗布前の塗布液の希釈において、滑剤に添加剤を加えてもよい。添加剤としては、例えば、過酸化物やアゾニトリル等のフリーラジカル開始剤；フッ素系エラストマー粒子、シリカ粒子、テフロン（登録商標）粒子等の粘度調整剤；界面活性剤または濡れ剤；耐腐食剤；酸化防止剤；耐摩耗剤；緩衝剤；染料などが挙げられる。
【００４８】
本発明の好ましい態様において、上記のエネルギー源はイオン化ガスプラズマである。上記のイオン化ガスとしては、ヘリウム、ネオン、アルゴン及びクリプトン等の希ガスが挙げられる。さらに、上記のイオン化ガスとして、空気、酸素、二酸化炭素、一酸化炭素および水蒸気などの酸化ガス、窒素および水素などの非酸化ガスも挙げられる。これらのガスは２種以上混合して使用してもよい。
【００４９】
イオン化ガスプラズマを発生させる際の条件（パラメータ）は特に限定されず、電極形状、電源の周波数、処理される表面の面積などを基に適宜選択すればよい。イオン化ガスプラズマ処理時間は、通常０．００１秒〜１０分、好ましくは０．０１秒〜１分である。電源の周波数は、通常６０ヘルツ〜２．６ギガヘルツ、好ましくは１キロヘルツ〜１００キロヘルツ、更に好ましくは３キロヘルツ〜１０キロヘルツである。電力は、通常、約１０キロワット以下に設定される。
【００５０】
本発明の他の実施態様において、滑剤を処理するのに必要なエネルギーを有する電離放射線に滑剤が塗布された表面を曝す。電離放射線源としては、ガンマ線照射、電子線照射などが挙げられる。代表的には、ガンマ線源としてコバルト６０を使用した市販のガンマ線照射処理装置が使用されるが、セシウム１３７や他のガンマ線源を使用してもよい。市販の電子線照射装置は、電子銃を使用して電子線源から電子を発生させ、発生電子を加速し、焦点に集めて電子ビームとする。この電子ビームは処理表面に直接照射される。滑剤が塗布された表面に照射される電離放射線の量は、通常０．１〜２０メガラッド、好ましくは０．５〜１５メガラッド、更に好ましくは１〜１０メガラッドである。
【実施例】
【００５１】
実施例１：
「Ｆｏｍｂｌｉｎ  Ｐｅｒｆｌｕｏｒｏｓｏｌｖｅ（商標）ＰＦＳ−１」と「Ｆｏｍｂｌｉｎ  Ｍ１００（登録商標）」滑剤（両方ともＳｏｌｖａｙ  Ｓｏｌｅｘｉｓ社製）とを９０：１０の重量比で混合して滑剤塗布液を調製した。滑剤が塗布されていない射出成形により成形されたポリプロピレン製の１０ｃｃ注射筒内に、上記の調製した滑剤塗布液を満たし、排出した。注射筒を乾燥空気により風乾して溶媒を蒸発除去し、注射筒面に薄い滑剤層を形成した。乾燥後、大気圧下で、注射筒内のアルゴンイオンプラズマ処理を行った。アルゴンガスの流量は５フィート３／分（ｃｆｍ）であり、処理時間は１０、２０及び３０秒と変化させた。
【００５２】
次いで、注射筒に滑剤が塗布されていないピストンロッドを挿入し、更に、モーターを備えた注射器用ポンプに装着した。この注射器用ポンプはデジタル圧力ゲージを有し、注射器からの圧力について記録することが出来る。１ｃｃ／分の速さでピストンロッドを押して注射筒内に挿入する際に必要な負荷力と挿入時間の関係を図１及び２に示す。図１より明らかな様に、滑剤を塗布してプラズマ処理を行ったすべての注射筒内表面におけるブレークアウト力および静止−滑りチャターは劇的に減少した。滑剤を塗布してプラズマ処理を行っていない場合は、ブレークアウトに約１４〜１８ポンドの負荷力を必要とし、チャターを繰り返した。一方滑剤を塗布してプラズマ処理を行った場合、すべてにおいてブレークアウトに必要な負荷力は約３〜４．５ポンドであり、チャターは認められなかった。図２は、さらに図１を拡大したもので、プラズマ処理時間による違いを示した。
【００５３】
実施例２：
実施例１においてプラズマとしてアルゴン／ヘリウムの５０／５０の混合物を使用した以外は、実施例１と同様に「Ｆｏｍｂｌｉｎ  Ｍ１００（登録商標）」を滑剤として使用し、注射筒内表面に滑剤を塗布してプラズマ処理を行った。アルゴンガス及びヘリウムガスの流量は、夫々２．５ｃｆｍであり、処理時間は４０秒とした。負荷力と挿入時間の関係を図１及び２に示す。
【００５４】
実施例３：
「Ｆｏｍｂｌｉｎ  Ｐｅｒｆｌｕｏｒｏｓｏｌｖｅ（商標）ＰＦＳ−１」と「Ｆｏｍｂｌｉｎ  Ｍ３０（登録商標）」滑剤（両方ともＳｏｌｖａｙ  Ｓｏｌｅｘｉｓ社製）とを９０：１０の重量比で混合して滑剤塗布液を調製した。滑剤が塗布されていない射出成形により成形されたポリプロピレン製の１０ｃｃ注射筒内に、上記の調製した滑剤塗布液を満たし、排出した。注射筒を乾燥空気により風乾して溶媒を蒸発除去し、注射筒面に薄い滑剤層を形成した。乾燥後、大気圧下で、注射筒内のアルゴンイオンプラズマ処理を行った。アルゴンガスの流量は５ｃｆｍであり、処理時間は１０、２０及び４０秒と変化させた。
【００５５】
次いで、注射筒に滑剤が塗布されていないピストンロッドを挿入し、更に、モーターを備えた注射器用ポンプに装着した。この注射器用ポンプはデジタル圧力ゲージを有し、注射器からの圧力について記録することが出来る。３ｃｃ／分の速さでピストンロッドを押して注射筒内に挿入する際に必要な負荷力と挿入時間の関係を図３に示す。図３より明らかな様に、滑剤を塗布してプラズマ処理を行ったすべての注射筒内表面におけるブレークアウト力および静止−滑りチャターは劇的に減少した。滑剤を塗布してプラズマ処理を行っていない場合は、ブレークアウトに約１７〜１９ポンドの負荷力を必要とし、チャターを繰り返した。一方滑剤を塗布してプラズマ処理を行った場合、すべてにおいてブレークアウトに必要な負荷力は約３ポンドであり、チャターは認められなかった。
【００５６】
実施例４：
「Ｆｏｍｂｌｉｎ  Ｐｅｒｆｌｕｏｒｏｓｏｌｖｅ（商標）ＰＦＳ−１」と「Ｆｏｍｂｌｉｎ  ＹＲ（登録商標）」滑剤（両方ともＳｏｌｖａｙ  Ｓｏｌｅｘｉｓ社製）とを９０：１０の重量比で混合して滑剤塗布液を調製した。滑剤が塗布されていない射出成形により成形されたポリプロピレン製の１０ｃｃ注射筒内に、上記の調製した滑剤塗布液を満たし、排出した。注射筒を乾燥空気により風乾して溶媒を蒸発除去し、注射筒面に薄い滑剤塗膜を形成した。乾燥後、大気圧下で、注射筒内のアルゴンイオンプラズマ処理を行った。アルゴンガスの流量は５ｃｆｍであり、処理時間は３０秒とした。
【００５７】
次いで、注射筒に滑剤が塗布されていないピストンロッドを挿入し、更に、モーターを備えた注射器用ポンプに装着した。この注射器用ポンプはデジタル圧力ゲージを有し、注射器からの圧力について記録することが出来る。１ｃｃ／分の速さでピストンロッドを押して注射筒内に挿入する際に必要な負荷力と挿入時間の関係を図４に示す。図４より明らかな様に、滑剤を塗布してプラズマ処理を行った注射筒内表面におけるブレークアウト力および静止−滑りチャターは劇的に減少した。滑剤を塗布してプラズマ処理を行っていない場合は、ブレークアウトに約６〜９ポンドの負荷力を必要とし、チャターを繰り返した。一方滑剤を塗布してプラズマ処理を行った場合、ブレークアウトに必要な負荷力は約４ポンドであり、チャターは認められなかった。
【００５８】
実施例１において、プラズマ処理時間を３、５、１０、２０及び４０秒とし、実施例１と同様の滑剤塗布、プラズマ処理およびピストンロッドの挿入を行った。ピストンロッドの挿入位置は同じにしたまま、調製した注射器を７日間室温で保管した。すなわち、７日間「パーキング」を行い、注射筒とピストンロッドとの間にかかる圧力により生じ得る滑剤の表面上の移動と同じ効果を塗布された滑剤に課したことになる。次いで、実施例１と同様に注射器用ポンプに装着し、ピストンロッドを押して測定を行った。注射筒内に挿入する際に必要な負荷力と挿入時間の関係を図５に示す。ブレークアウトに必要な負荷力は約１．５〜３ポンドであり、チャターは認められなかった。得られた結果は、プラズマ処理から測定までの間に実質的に「パーキング」の無い前述の実施例で得られた結果と一貫していた。この結果より、プラズマ処理を行うことによって滑剤は固定され、「パーキング」時間が長くなった後においても、注射筒とピストンロッドとの間における滑剤の移動が防止されることは明白である。
【００５９】
図６はｓｌｉｄｉｎｇ力（注射器のピストンロッドに負荷した力）およびブレークアウト力の関係をプラズマ処理時間の関数として示したプロット図である。この図より、ブレークアウト力はプラズマ処理時間に影響を受けることがわかる。プラズマ処理時間が１０秒の際、ブレークアウト力は約１．５ポンドと最小になり、プラズマ処理時間がそれより長くなると約３ポンドまでブレークアウト力が増加する。注射器のピストンロッドに負荷した力も、プラズマ処理時間が長くなるにつれブレークアウト力が増加するという似たような傾向を若干示すが、それでも約１ポンド程度を維持している。
【００６０】
実施例６：
滑剤としてシリコンオイルを予め塗布してある注射筒に対し、実施例１と同様の操作で、大気圧下でアルゴンイオンプラズマ処理を行った。アルゴンガスの流量は５ｃｆｍで、プラズマ処理時間は２０及び４０秒とした。注射筒に滑剤が塗布されていないピストンロッドを挿入し、更に、モーターを備えた注射器用ポンプに装着し、前述の実施例と同様の測定を行った。３ｃｃ／分の速さでピストンロッドを押して注射筒内に挿入する際に必要な負荷力と挿入時間の関係を図７に示す。図７より明らかな様に、シリコンオイルを塗布し大気圧下でプラズマ処理を行った注射筒を使用した場合は、静止−滑りチャターを本質的に有するシリコンオイルを塗布しただけの市販の注射筒を使用した場合に比べて、ブレークアウト力および静止−滑りチャターは劇的に減少した。シリコンオイルを塗布しただけでプラズマ処理を行っていない場合は、ブレークアウトに約４．５ポンドの負荷力を必要とし、チャターを繰り返した。一方シリコンオイルを塗布してプラズマ処理を行った場合、ブレークアウトに必要な負荷力は約１．５〜２ポンドであり、チャターは認められなかった。
【００６１】
実施例７：
「Ｆｏｍｂｌｉｎ  Ｐｅｒｆｌｕｏｒｏｓｏｌｖｅ（商標）ＰＦＳ−１」と「Ｆｏｍｂｌｉｎ  Ｍ１００（登録商標）」滑剤とを９９：１及び９８：２の重量比で混合した２種の滑剤塗布液を調製した。これらの滑剤塗布液を清浄な２５ゲージ注射針にそれぞれ塗布し、風乾して溶媒を蒸発除去した。乾燥後、大気圧下で、注射針のアルゴンイオンプラズマ処理を１５秒間行った。薬剤用密栓に注射針を貫通させる際に必要とされる力をデジタル圧力ゲージを使用して測定した。図８に、１）滑剤塗布もプラズマ処理も行わなかった場合、２）滑剤塗布は行ったがプラズマ処理は行わなかった場合、３）滑剤塗布もプラズマ処理も行った場合の夫々において調製した注射針における測定圧力（ｋｇ）を示す。プラズマ処理を行うことにより、貫通させる際に必要とされる力が激減した。滑剤塗布もプラズマ処理も行わなかった場合の貫通させる際に必要とされる力は約０．７ｋｇであった。滑剤塗布は行ったがプラズマ処理は行わなかった場合の貫通させる際に必要とされる力は約０．５ｋｇであり、チャターが認められた。滑剤塗布もプラズマ処理も行った場合の貫通させる際に必要とされる力は約０．２〜０．２５ｋｇであり、チャターは認められなかった。
【００６２】
実施例８：
「Ｆｏｍｂｌｉｎ  Ｍ１００（登録商標）」滑剤と「Ｆｏｍｂｌｉｎ  ＺＤＯＬ（登録商標）」滑剤とを６０：４０の重量比で混合した滑剤塗布液を調製した。「Ｆｏｍｂｌｉｎ  Ｐｅｒｆｌｕｏｒｏｓｏｌｖｅ（商標）ＰＦＳ−１」を使用して得られた滑剤塗布液を９５：５の比で希釈した。この滑剤塗布液を清浄な２１ゲージ注射針に塗布し、風乾して溶媒を蒸発除去し、注射針の表面に薄い滑剤塗膜を形成した。乾燥後、大気圧下で、注射針のヘリウムイオンプラズマ処理を５秒間行った。薬剤用密栓に注射針を貫通させる際に必要とされる力を計５回測定し、図９にその結果を示す。比較のため、シリコン塗布を行ったがプラズマ処理を行わなかった場合および滑剤塗布を行わなかった場合における薬剤用密栓に注射針を貫通させる際に必要とされる力も合わせて示す。プラズマ処理を行うことにより、貫通させる際に必要とされる力が激減した。滑剤塗布もプラズマ処理も行わなかった場合の貫通させる際に必要とされる力は、第１回目の測定において約２．１ポンドであり、５回目以降は１．６ポンドに減少した。シリコン塗布は行ったがプラズマ処理は行わなかった場合の貫通させる際に必要とされる力は、第１回目の測定において約０．７ポンドであり、第５回目以降は約１．１ポンドと増加した。「Ｆｏｍｂｌｉｎ  Ｍ１００（登録商標）」滑剤と「Ｆｏｍｂｌｉｎ  ＺＤＯＬ（登録商標）」滑剤を使用した滑剤塗布を行い、プラズマ処理も行った場合の貫通させる際に必要とされる力は、第１回目の測定において約０．６ポンドであり、第５回目以降は約０．８ポンドと増加した。
【００６３】
実施例９：
装填済み注射器として代表的に使用されるガラス注射器（容量１０ｃｃ）を使用した。先ず、「Ｆｏｍｂｌｉｎ  ＺＤＯＬ（登録商標）」滑剤と「Ｆｏｍｂｌｉｎ  Ｍ３０（登録商標）」滑剤と「Ｆｏｍｂｌｉｎ  Ｍ６０（登録商標）」滑剤とを２５：２５：５０の重量比で配合した滑剤塗布液を調製した。なお、ＰＦＰＥ固体が２％含有されている濃度に調製した。この滑剤塗布液を注射筒の内側に塗布し、風乾して溶媒を蒸発除去し、注射筒の内側面に薄い滑剤塗膜を形成した。乾燥後、大気圧下で、注射筒のヘリウムイオンプラズマ処理を３秒間行った。次いで、注射筒にブチルゴムプランジャー及び２３ゲージカニューレを装填し、３日間放置（パーキング）した。脱イオン水を注入するのに必要な力を測定した。図１０に、その結果および、シリコンオイルが塗布され、プラズマ処理が行われていない市販の注射器の同様の測定結果を示す。プラズマ処理が行われている注射器において脱イオン水を注入するのに必要な力は、プラズマ処理が行われていない注射器のそれと比較して減少していた。シリコン塗布は行なわれていたがプラズマ処理は行わなかった場合のブレークアウト力は約１．６ポンドであり、定常滑動に必要な力（動摩擦力）は約１．２ポンドであった。滑剤塗布を行い、プラズマ処理も行った場合のブレークアウト力は約１．３ポンドであり、定常滑動に必要な力（動摩擦力）は約１ポンドであった。
【００６４】
実施例１０：
造影剤注入用の大型注射器（容量６０ｃｃ）を使用した。注射筒はＰＥＴ製で、ゴムプランジャーはブチルゴム製であった。造影剤としては、Ａｍｅｒｓｈａｍ  Ｈｅａｌｔｈ社製「Ｖｉｓｉｐａｑｕｅ  ３２０（登録商標）」を使用した。Ｖｉｓｉｐａｑｕｅ  ３２０（登録商標）は約７０センチポイズの粘度を有する粘性液体であった。シリコンオイルが塗布された市販の注射器では、代表的な注入速度２０〜３０ｃｃ／秒の場合。１００ポンドを超える力を必要とする。本実施例においては、先ず、「Ｆｏｍｂｌｉｎ  Ｐｅｒｆｌｕｏｒｏｓｏｌｖｅ（商標）ＰＦＳ−１」と「Ｆｏｍｂｌｉｎ  Ｍ１００（登録商標）」滑剤との重量比９０：１０の滑剤塗布液を調製した。注射筒内に滑剤塗布液を満たした後に抜き出した。風乾して溶媒を蒸発除去し、注射筒の内側面に薄い滑剤塗膜を形成した。乾燥後、大気圧下で、注射筒のアルゴン−ヘリウム（５０：５０）イオンプラズマ処理を２０秒間行った。次いで、上記造影剤の注入に必要な力を測定した。図１１に、注入速度３５ｃｃ／秒までにおける注入に必要な力を示す。滑剤塗布およびプラズマ処理が行われている注射器における注入に必要な力は、シリコンオイルで塗布されプラズマ処理が行われていない注射器のそれと比較して明らかに減少していた。シリコンオイルで塗布されプラズマ処理が行われていない注射器では、上記の注入速度におけるブレークアウト力は約９０〜１７０ポンドであった。滑剤塗布およびプラズマ処理が行われている注射器では、上記の注入速度におけるブレークアウト力は約１０〜４０ポンドであった。
【００６５】
実施例１１：
「Ｆｏｍｂｌｉｎ  Ｐｅｒｆｌｕｏｒｏｓｏｌｖｅ（商標）ＰＦＳ−１」と「Ｆｏｍｂｌｉｎ  Ｍ１００（登録商標）」滑剤との重量比９０：１０の滑剤塗布液を調製した。滑剤が塗布されていない１０ｃｃポリプロピレン製注射筒に上記滑剤塗布液を満たし、排出した。風乾して溶媒を蒸発除去し、注射筒の内側面に薄い滑剤塗膜を形成した。大気圧下で、注射筒の電離放射線処理を行った。線源としてはコバルト６０を使用し、総照射量は３メガラッドであった。注射筒の電離放射線処理の注入に必要な力を上記と同様に測定した。図１２に、注射筒に対して電離放射線処理を行った場合と行わなかった場合との注入速度１ｃｃ／分における注入に必要な力の測定結果を、図１３に、注入速度１０ｃｃ／分における同様の測定結果を、夫々示す。図１２及び１３から明らかなように、エネルギー源として電離放射線を使用して滑剤塗布表面処理を行った場合、ブレークアウト力は激減し、静止−滑りチャターは認められなくなった。注入速度が１ｃｃ／分の場合、滑剤塗布は行ったが電離放射線処理を行っていない場合のブレークアウト力は、約２０〜２２ポンドであり、チャターが繰り返し発生した。滑剤塗布も電離放射線処理を行った場合のブレークアウト力は、約２ポンドであり、チャターも消失した。注入速度が１０ｃｃ／分の場合、滑剤塗布は行ったが電離放射線処理を行っていない場合のブレークアウト力は、約７〜１０ポンドであり、チャターが繰り返し発生した。滑剤塗布も電離放射線処理を行った場合のブレークアウト力は、約３ポンドであり、チャターも消失した。
【００６６】
実施例１２：
装填済み注射器として代表的に使用されるガラス注射器（容量１ｃｃ）を使用した。先ず、「Ｆｏｍｂｌｉｎ  ＺＤＯＬ（登録商標）」滑剤と「Ｆｏｍｂｌｉｎ  Ｍ０３（登録商標）」滑剤とを８０：２０の重量比で配合した滑剤塗布液を調製した。なお、ＰＦＰＥ固体が５％含有されている濃度に調製した。先ず注射筒を脱イオン水で洗浄した後に乾燥し、大気圧下でアルゴン／ヘリウム（５０：５０）イオンガスプラズマ処理を５秒間行った。イオンガスプラズマ処理後、滑剤塗布液を注射筒の内側に塗布し、加熱して溶媒を蒸発除去し、注射筒の内側面に薄い滑剤塗膜を形成した。次いで、大気圧下で、注射筒のヘリウムイオンガスプラズマ処理を５秒間行った。ブチルゴム栓と２５ゲージ注射針とを装着し、注入速度１ｃｃ／分の脱イオン水の注入に必要な力を測定した。図１４に、その結果と、市販のシリコンオイルで予め付滑処理し、プラズマ処理はされていないガラス注射器（容量１ｃｃ）において同様の測定を行った結果と対比して示す。プラズマ処理を行った注射器では、プラズマ処理を行っていない注射器と比較して必要とされる力が減少している。シリコンオイルで予め付滑処理し、プラズマ処理はされていないガラス注射器におけるブレークアウト力は約０．６ポンドであり、定常滑動に必要な力（動摩擦力）は約０．４ポンドであった。プラズマ処理および滑剤塗布を行った場合は、ブレークアウト力は約０．２５ポンドであり、定常滑動に必要な力（動摩擦力）は約０．２ポンドであった。どちらの場合もチャターは生じなかった。
【図面の簡単な説明】
【００６７】
【図１】注射器のピストンロッドに負荷した力および注入量の実験データの関係を示したプロット図である。注射器の注射筒の内表面に所定の滑剤を塗布し、種々の処理時間でほぼ大気圧下でイオン化ガスプラズマ処理を行った。
【図２】図１の拡大図（縦軸のスケールを拡大）であり、プラズマ非処理は除いてある。
【図３】注射器のピストンロッドに負荷した力および注入量の実験データの関係を示したプロット図である。注射器の注射筒の内表面に所定の滑剤を塗布し、種々の処理時間でほぼ大気圧下でイオン化ガスプラズマ処理を行った。
【図４】注射器のピストンロッドに負荷した力および注入量の実験データの関係を示したプロット図である。注射器の注射筒の内表面に所定の滑剤を塗布し、３０秒の処理時間でほぼ大気圧下でイオン化ガスプラズマ処理を行った。
【図５】注射器のピストンロッドに負荷した力および注入量の実験データの関係を示したプロット図である。注射器の注射筒の内表面に所定の滑剤を塗布し、種々の処理時間でほぼ大気圧下でイオン化ガスプラズマ処理を行った後、パーキングを１週間行った。
【図６】注射器のピストンロッドに負荷した力およびブレークアウト力の実験データの関係を、ほぼ大気圧下でイオン化ガスプラズマ処理した処理時間の関数として示したプロット図である。
【図７】注射器のピストンロッドに負荷した力および注入時間の実験データの関係を示したプロット図である。注射器の注射筒の内表面に所定の滑剤を塗布し、種々の処理時間でほぼ大気圧下でイオン化ガスプラズマ処理を行った。
【図８】注射器の針部に負荷した力および注射針の挿入時間の実験データの関係を示したプロット図である。注射器の針部の内表面に種々の滑剤を塗布し、所定の処理時間でほぼ大気圧下でイオン化ガスプラズマ処理を行った。薬剤用密栓中に針部を挿入し、針部に負荷した力を測定した。
【図９】注射器の針部に負荷した力および注射針の挿入時間の実験データの関係を挿入回数と共に示したプロット図である。注射器の針部の内表面に種々の滑剤を塗布し、所定の処理時間でほぼ大気圧下でイオン化ガスプラズマ処理を行った。薬剤用密栓中に針部を挿入し、針部に負荷した力を測定した。
【図１０】注射器のピストンロッドに負荷した力および注入時間の実験データの関係を示したプロット図である。注射器の注射筒はガラス製であり、その内表面に所定の滑剤を塗布し、所定の処理時間でほぼ大気圧下でイオン化ガスプラズマ処理を行った。
【図１１】注射器のピストンロッドに負荷した力および注入時間の実験データの関係を示したプロット図である。注射器の注射筒の内表面に所定の滑剤を塗布し、所定の処理時間でほぼ大気圧下でイオン化ガスプラズマ処理を行った。注入した薬剤は高粘性液体であった。
【図１２】注射器のピストンロッドに負荷した力および注入時間の実験データの関係を示したプロット図である。注射器の注射筒の内表面に所定の滑剤を塗布し、所定の処理時間でほぼ大気圧下でガンマ線照射処理を行った。
【図１３】注射器のピストンロッドに負荷した力および注入時間の実験データの関係を示したプロット図である。注射器の注射筒の内表面に所定の滑剤を塗布し、所定の処理時間でほぼ大気圧下でガンマ線照射処理を行った。
【図１４】注射器のピストンロッドに負荷した力および注入時間の実験データの関係を示したプロット図である。注射器の注射筒に所定の処理時間でほぼ大気圧下でイオン化ガスプラズマ処理を行った後に、その内表面に所定の滑剤を塗布し、所定の処理時間でほぼ大気圧下でイオン化ガスプラズマ処理を行った。
【図１】
2007527317.tif 000008
【図２】
2007527317.tif 000009
【図３】
2007527317.tif 000010
【図４】
2007527317.tif 000011
【図５】
2007527317.tif 000012
【図６】
2007527317.tif 000013
【図７】
2007527317.tif 000014
【図８】
2007527317.tif 000015
【図９】
2007527317.tif 000016
【図１０】
2007527317.tif 000017
【図１１】
2007527317.tif 000018
【図１２】
2007527317.tif 000019
【図１３】
2007527317.tif 000020
【図１４】
2007527317.tif 000021
【手続補正書】
【提出日】平成19年5月31日(2007.5.31)
【手続補正１】
【補正対象書類名】特許請求の範囲
【補正対象項目名】全文
【補正方法】変更
【補正の内容】
【特許請求の範囲】
【請求項１】
滑剤を有する物品の表面を形成する方法であって、当該方法により上記滑剤を有する物品の表面における静止摩擦力および動摩擦力を軽減でき、当該方法は、１つ以上の表面を供する表面供給工程と、少なくとも１つの表面に滑剤を塗布して塗布表面を形成する塗布工程と、当該塗布表面にほぼ大気圧下でエネルギー源からエネルギー照射を行う照射工程とから成ることを特徴とする滑剤を有する物品の表面を形成する方法。
【請求項２】
さらに、塗布工程の前に、滑剤と溶媒を混合して滑剤−溶媒溶液を調製する滑剤溶液調製工程を含み、滑剤−溶媒溶液中の滑剤の含有量が０．１〜９５重量％である請求項１に記載の方法。
【請求項３】
さらに、塗布工程の後で且つ照射工程の前に、塗布表面を加熱して滑剤−溶媒溶液の溶媒を蒸発除去する加熱工程を含み、上記加熱が、常温〜１５０℃の温度で、０．５〜６０分間行われる請求項２に記載の方法。
【請求項４】
滑剤が、フッ素化化合物、パーフルオロポリエーテル化合物、機能化パーフルオロポリエーテル化合物、ポリシロキサン系化合物またはこれら２種以上の混合物である請求項１に記載の方法。
【請求項５】
滑剤が、フリーラジカル開始剤、粘度調整剤、界面活性剤、濡れ剤、耐腐食剤、酸化防止剤、耐摩耗剤、緩衝剤および染料から成る群から選択される１種以上を含有する請求項１に記載の方法。
【請求項６】
エネルギー照射がイオン化ガスプラズマ照射である請求項１に記載の方法。
【請求項７】
エネルギー照射が電離放射線である請求項１に記載の方法。
【請求項８】
上記イオン化ガスが、ヘリウム、ネオン、アルゴン、クリプトン、空気、酸素、二酸化炭素、一酸化炭素、水蒸気、窒素および水素から成る群より選択される１種以上である請求項６に記載の方法。
【請求項９】
滑剤を塗布する前に、上記表面にイオン化ガスプラズマ照射を行う工程を更に含む請求項１に記載の方法。
【請求項１０】
静止摩擦力および動摩擦力が軽減されている表面を有する物品であって、当該物品は１つ以上の表面と少なくとも１つの当該表面に塗布された滑剤とから成り、当該滑剤が塗布された表面は大気圧下でエネルギー源からのエネルギー照射処理されていることを特徴とする物品。
【請求項１１】
さらに、滑剤の塗布前に、滑剤と溶媒を混合して滑剤−溶媒溶液を調製し、滑剤−溶媒溶液中の滑剤の含有量が０．１〜９５重量％である請求項１０に記載の物品。
【請求項１２】
さらに、滑剤の塗布後で且つエネルギー照射前に、塗布表面を加熱して滑剤−溶媒溶液の溶媒を蒸発除去し、上記加熱が、常温〜１５０℃の温度で、０．５〜６０分間行われる請求項１１に記載の物品。
【請求項１３】
滑剤が、フッ素化化合物、パーフルオロポリエーテル化合物、機能化パーフルオロポリエーテル化合物、ポリシロキサン系化合物またはこれら２種以上の混合物である請求項１０に記載の物品。
【請求項１４】
滑剤が、フリーラジカル開始剤、粘度調整剤、界面活性剤、濡れ剤、耐腐食剤、酸化防止剤、耐摩耗剤、緩衝剤および染料から成る群から選択される１種以上を含有する請求項１０に記載の物品。
【請求項１５】
エネルギー照射がイオン化ガスプラズマ照射である請求項１０に記載の物品。
【請求項１６】
エネルギー照射が電離放射線である請求項１０に記載の物品。
【請求項１７】
上記イオン化ガスが、ヘリウム、ネオン、アルゴン、クリプトン、空気、酸素、二酸化炭素、一酸化炭素、水蒸気、窒素および水素から成る群より選択される１種以上である請求項１５に記載の物品。
【請求項１８】
滑剤を塗布する前に、上記表面にイオン化ガスプラズマ照射を行う工程を更に含む請求項１０に記載の物品。
【請求項１９】
滑剤を有する物品の表面を形成する方法であって、当該方法により上記滑剤を有する物品の表面における静止摩擦力および動摩擦力を軽減でき、当該方法は、１つ以上の表面を供する表面供給工程と、少なくとも１つの表面にイオン化ガスプラズマをほぼ大気圧下で照射し、プラズマ処理表面を形成するプラズマ処理工程と、当該プラズマ処理表面に滑剤を塗布して塗布表面を形成する塗布工程とから成ることを特徴とする滑剤を有する物品の表面を形成する方法。
【請求項２０】
さらに、塗布工程の前に、滑剤と溶媒を混合して滑剤−溶媒溶液を調製する滑剤溶液調製工程を含み、滑剤−溶媒溶液中の滑剤の含有量が０．１〜９５重量％である請求項１９に記載の方法。
【請求項２１】
滑剤が、フッ素化化合物、パーフルオロポリエーテル化合物、機能化パーフルオロポリエーテル化合物、ポリシロキサン系化合物またはこれら２種以上の混合物である請求項１９に記載の方法。
【請求項２２】
滑剤が、フリーラジカル開始剤、粘度調整剤、界面活性剤、濡れ剤、耐腐食剤、酸化防止剤、耐摩耗剤、緩衝剤および染料から成る群から選択される１種以上を含有する請求項１９に記載の方法。
【請求項２３】
上記イオン化ガスが、ヘリウム、ネオン、アルゴン、クリプトン、空気、酸素、二酸化炭素、一酸化炭素、水蒸気、窒素および水素から成る群より選択される１種以上である請求項１９に記載の方法。
【請求項２４】
さらに、塗布工程の後で、塗布表面を加熱して滑剤−溶媒溶液の溶媒を蒸発除去する加熱工程を含み、上記加熱が、常温〜１５０℃の温度で、０．５〜６０分間行われる請求項１９に記載の方法。
【請求項２５】
静止摩擦力および動摩擦力が軽減されている表面を有する物品であって、当該物品は１つ以上の表面を有し、少なくとも１つの当該表面は大気圧下でイオン化ガスプラズマ処理されており、イオン化ガスプラズマ処理された表面は更に滑剤が塗布されて塗布面が形成されていることを特徴とする物品。
【請求項２６】
上記イオン化ガスが、ヘリウム、ネオン、アルゴン、クリプトン、空気、酸素、二酸化炭素、一酸化炭素、水蒸気、窒素および水素から成る群より選択される１種以上である請求項２５に記載の物品。
【請求項２７】
さらに、滑剤の塗布前に、滑剤と溶媒を混合して滑剤−溶媒溶液を調製する滑剤溶液を調製し、滑剤−溶媒溶液中の滑剤の含有量が約０．１〜約９５重量％、好ましくは約０．５〜約５０重量％、更に好ましくは約０．５〜約１０重量％である請求項２５に記載の物品。
【請求項２８】
さらに、滑剤の塗布後に、塗布表面を加熱して滑剤−溶媒溶液の溶媒を蒸発除去し、上記加熱が、常温〜１５０℃の温度で、０．５〜６０分間行われる請求項２７に記載の物品。
【請求項２９】
滑剤が、フッ素化化合物、パーフルオロポリエーテル化合物、機能化パーフルオロポリエーテル化合物、ポリシロキサン系化合物またはこれら２種以上の混合物である請求項２５に記載の物品。
【請求項３０】
滑剤が、フリーラジカル開始剤、粘度調整剤、界面活性剤、濡れ剤、耐腐食剤、酸化防止剤、耐摩耗剤、緩衝剤および染料から成る群から選択される１種以上を含有する請求項２５に記載の物品。
【請求項３１】
上記ガスが、ヘリウム、ネオン、アルゴン、クリプトン、空気、酸素、二酸化炭素、一酸化炭素、水蒸気、窒素および水素から成る群より選択される１種以上である請求項２５に記載の物品。
【国際調査報告】
2007527317.tif 000022